(57)【要約】【課題】フォトマスク表面への保護層の形成方法において、保護層とフォトマスクのパターン形成面との間に気泡の混入がなく、パターン形成面の上に平坦な保護層表面が形成される、フォトマスク表面への保護層の形成方法を提供すること。【解決手段】パターン形成層を有するフォトマスクと、保護層と仮支持体を有する積層フィルムを、パターン形成層と保護層が接するように重ね合わせる工程、前記工程により重ね合わせたものを減圧下加熱圧着する工程および仮支持体を剥離する工程を有する、フォトマスクに保護層を形成する方法。【選択図】　なし【特許請求の範囲】
【請求項１】
パターン形成層を有するフォトマスクと、保護層と仮支持体を有する積層フィルムを、パターン形成層と保護層が接するように重ね合わせる工程、前記工程により重ね合わせたものを減圧下加熱圧着する工程および仮支持体を剥離する工程を有する、フォトマスクに保護層を形成する方法。
【請求項２】
前記加熱圧着する工程において、仮支持体の上に平坦性の良い剛体を積層して加熱圧着することを特徴とする請求項１に記載のフォトマスクに保護層を形成する方法。
【請求項３】
前記積層フィルムの仮支持体が、少なくとも片面に帯電防止層を有し、仮支持体と保護層の間に剥離層が設けられていることを特徴とする請求項１または請求項２に記載のフォトマスクに保護層を形成する方法。
【発明の詳細な説明】
【０００１】
【発明の属する技術分野】
本発明は、表面に保護層を設けたフォトマスクに関わるものであって、詳細には、ＰＤＰ、ＦＥＤあるいはＬＣＤ等のフラットパネルディスプレイ、ＣＲＴ用シャドーマスク、印刷配線板、パッケージあるいは半導体等の分野に使用される、乾板（銀塩エマルジョンマスク）、クロムマスク、基材上に着色レリーフ画像を作製したフォトマスク、銀塩エマルジョンフィルムマスクなどのフォトマスクの汚れ防止、あるいは耐久性向上のために、その表面に保護層を設けることに関する。
【０００２】
【従来の技術】
フォトマスクとしては金属クロム層を設けたＣｒマスク、ハロゲン化銀乳剤層を設けたＥｍマスク（エマルジョンマスク）等が知られ、また最近基材上に着色感光性層から形成されるレリーフ画像を設けたものも提供されつつある。
これらのフォトマスクは、使用時、フォトエッチングすべき対象物の表面（感光性層）に遮光層（パターン形成層）側が密着され、あるいは該対象物との間に微小な間隙を開けて配置されて使用される。後者の場合においても、間隙調整のために一旦対象物に接触させるのが通常であるので、いずれの場合でも、前記感光性層の表面に硬い異物が存在すると、これにより遮光層が損なわれることがある。そうすると、フォトマスクを繰り返し用いる場合、以後のフォトエッチングにより正確なパターニングが作製できないことになる。
また、フォトマスクを繰り返し用いてフォトエッチングを行う場合には、フォトマスクの表面（遮光層）の洗浄を行う必要があるが、この洗浄によっても遮光層が損なわれる場合がある。
【０００３】
そのため、フォトマスクの遮光層の表面に保護膜を焼き付けたり、保護フィルムを貼り合わせたりすることが行われている。例えば、特開平１１−７１２１号公報には、露光用原稿（フォトマスク）の遮光層の上に、透明支持体の片面にレジスト付着防止層を、もう１方の面に粘着剤を設けた保護フィルムを貼り合わせることが記載されている。しかし、この保護フィルムは透明支持体、レジスト付着防止層およい粘着層の３層から形成されているので、全体が厚くなり（１０μｍ程度）、露光時の光透過率が小さくなったり光の拡散が生ずるなどの欠点がある。また、透明支持体を薄くすることにより光透過率、光拡散の点を改善することが考えられるが、この場合は貼り合わせ時に皺や気泡が発生しやすくなる。
また、特開平５−２１００５号公報には、シャドウマスクのパターン焼付け版（フォトマスク）に、透明支持体に粘着層を設けた保護フィルムを貼合わせるための保護フィルム貼合わせ装置が記載されている。この貼り合わせ装置は、乳剤層（遮光層）を上にしてパターン焼付け版を搬送する搬送機構と、保護フィルムロール装着部から繰出された保護フィルムをパターン焼付け版の上面側に供給する保護フィルム供給機構と、パターン焼付け版の下面側に供給される搬送支持フィルムと、搬送支持フィルムをパターン焼付け版の下面側に供給する搬送支持フィルム供給機構と、搬送機構により搬送されるパターン焼付け版とこのパターン焼付け版の上面側に供給される保護フィルムと下面側に供給する搬送支持フィルムとを上下方向から挟持して加圧する貼合わせローラを有するもので、これによると、貼合わせローラの加圧力を調整し、かつ保護フィルムに適度の張力を加えながら供給することにより、皺や気泡を生じないようにパターン焼付け版の乳剤層上に保護フィルムを貼合わせることができるとされている。しかし、この保護フィルム貼合わせ装置を用いても、完全に気泡の混入を避けることはできず、保護層表面に凹凸が生じて露光時に解像度が劣化するという問題を生ずる。
【０００４】
【発明が解決しようとする課題】
本発明は前記のごとき問題点に鑑みてなされたものであり、その目的は、フォトマスク表面への保護層の形成方法において、保護層とフォトマスクのパターン形成面との間に気泡の混入がなく、パターン形成面の上に平坦な保護層表面が形成される、フォトマスク表面への保護層の形成方法を提供することにある。
【０００５】
【課題を解決するための手段】
前記課題は、以下のフォトマスクに保護層を形成する方法を提供することにより解決される。
（１）パターン形成層を有するフォトマスクと、保護層と仮支持体を有する積層フィルムを、パターン形成層と保護層が接するように重ね合わせる工程、前記工程により重ね合わせたものを減圧下加熱圧着する工程および仮支持体を剥離する工程を有する、フォトマスクに保護層を形成する方法。
（２）前記加熱圧着する工程において、仮支持体の上に平坦性の良い剛体を積層して加熱圧着することを特徴とする前記（１）に記載のフォトマスクに保護層を形成する方法。
（３）前記積層フィルムの仮支持体が、少なくとも片面に帯電防止層を有し、仮支持体と保護層の間に剥離層が設けられていることを特徴とする前記（１）または（２）に記載のフォトマスクに保護層を形成する方法。
【０００６】
【発明の実施の形態】
本発明のフォトマスクに保護層を形成する方法は、パターン形成層を有するフォトマスクと、保護層と仮支持体を有する積層フィルムを、パターン形成層と保護層が接するように重ね合わせ、この重ね合わせたものをその状態で減圧下加熱圧着し、その後仮支持体を剥離することを特徴とする。
本発明では、保護層を仮支持体を用いてパターン形成層に積層し、その際減圧下加熱圧着するので、密着性よく保護層をパターン形成層の上に形成することができ、保護層とパターン形成層の間に気泡の混入が完全に防止される。また、フォトマスクのパターンがμｍオーダーの厚みをもっている場合（着色感光性樹脂層から形成したパターンなど）でも、保護層表面の段差（凹凸）を±０．３μｍの範囲内に押えることができる。したがって、本発明の方法によると、保護層の表面にゴミが溜まりにくく、あるいは付着した場合でもゴミを拭き取り易いという効果が得られる。さらに、本発明の保護層形成方法では、保護層を後で剥離する仮支持体に設けた積層フィルムを用いて形成するので、透明支持体に粘着層を設けた前記公知の保護フィルムに比較して、保護層を薄く形成することが可能となる。
【０００７】
本発明のフォトマスクにおけるパターン形成層は、Ｃｒ等の金属層をフォトエッチングした層、ハロゲン化銀エマルジョンを露光、現像、定着処理した層、フォトマスク使用時の露光光をよく吸収する着色剤を含有する着色感光性層を露光・現像した層など、通常のパターン形成層を用いることができる。
【０００８】
本発明の方法に用いる積層フィルムの仮支持体としては、テフロン（Ｒ）、ポリエチレンテレフタレート、ポリカーボネート、ポリエチレン、ポリプロピレン等薄いシートもしくはこれらの積層物が好ましい。仮支持体の厚みは５μｍ〜３００μｍが適当であり、好ましくは２０μｍ〜１５０μｍである。
また、積層フィルムの保護層用材料としては、光硬化性アクリル樹脂組成物、熱硬化性アクリル樹脂組成物、エポキシ樹脂組成物等を用いることができる。
積層フィルムの保護層は、加熱圧着時にパターン形成層に密着性が良好であることが好ましいので、該保護層は、加熱圧着時に変形する熱可塑性を有することが好ましい。
この観点から、保護層の材料としては、前記のもののうち光硬化性アクリル樹脂組成物が好ましい。
【０００９】
また、フォトマスクのパターン形成層の上に設けた保護層は、密着させるレジスト層からの異物、空気中の塵埃等により擦りあわされた場合でも、傷がつかないように硬いものが好ましい。したがって、加熱圧着時はある程度の可塑性（熱可塑性）を有する一方、フォトマスクとして用いる際は硬い表面を有するものが好ましい。例えば、高分子材料に硬化性モノマーを添加したもので、そのままでも粘着性が低く取り扱い易くかつ加熱圧着時に可塑性を有し、かつその後硬化処理により表面硬度を増す層を仮支持体に設けた積層フィルムが好ましく用いられる。具体的には、アクリル系重合体に光硬化性アクリル系モノマーを組み合わせた光重合性高分子組成物は、塗布により、扱い易い固体皮膜でありかつ可塑性を有する層を形成し、かつその層を光硬化させることにより硬度が増した表面が得られる。
仮支持体への保護層の形成、すなわち、積層フィルムの作製は、保護層の材料を含有する塗布液をバーコート法、スピンコート法、ダイコート法等により塗布することにより行うことができる。
【００１０】
仮支持体は、少なくとも片面に帯電防止層を有していることが、積層フィルムの保存時、あるいは積層フィルムをフォトマスクに積層して加熱圧着する工程において空気中の塵埃等が積層フィルムに付着することを防ぐので好ましい。この帯電防止層は表面電気抵抗が１０１３Ω・ｃｍ以下であることが好ましく、このような帯電防止層は、層中に導電性粒子や帯電防止剤を添加することにより形成することができる。
導電性粒子としては、酸化スズ、酸化亜鉛、酸化チタン、酸化アルミニウム、酸化インジウム、酸化珪素、酸化マグネシウム、酸化バリウム、酸化モリブデン等から選ばれた少なくとも１種の結晶性金属酸化物、および／またはその複合酸化物の微粒子が挙げられる。より具体的には、ＺｎＯ、ＴｉＯ２　、ＳｎＯ２、Ａｌ２　Ｏ３　、Ｉｎ２Ｏ３　、ＳｉＯ２　、ＭｇＯ、ＢａＯ、ＭｏＯ３　の中から選ばれた少なくとも１種の結晶性金属酸化物、及び／またはその複合酸化物等が挙げられる。これらは湿度に影響されない導電性を示すので好ましい。結晶性金属酸化物またはその複合酸化物の微粒子は、その体積抵抗が１０７　Ω・ｃｍ以下であることが好ましく、特に１０５Ω・ｃｍ以下であることが好ましい。また、その粒子サイズは、０．０１〜０．７μｍ、特に０．０２〜０．５μｍであることが好ましい。
中でも、アンチモンをドープした酸化スズが好ましく、特に針状構造を有するアンチモンドープ導電性酸化スズ粒子は、少ない添加量で必要な導電性を得ることができるので特に好ましい。
【００１１】
導電性の結晶性金属酸化物及びその複合酸化物の微粒子の製造方法については、特開昭５６−１４３４３０号に詳細に記載されているが、それらについて略述すれば、第１に金属酸化物微粒子を焼成により作製し、導電性を向上させる異種原子の存在下で熱処理する方法、第２に焼成により金属酸化物微粒子を製造するときに導電性を向上させる為の異種原子を共存させる方法、第３に焼成により金属微粒子を製造する際に雰囲気中の酸素濃度を下げて、酸素欠陥を導入する方法等である。異種原子を含む例としてはＺｎＯに対してＡｌ、Ｉｎ等、ＴｉＯ２に対してはＮｂ、Ｔａ等、ＳｎＯ２に対しては、Ｓｂ、Ｎｂ、ハロゲン元素等が挙げられる。異種原子の添加量は０．０１〜３０ｍｏｌ％の範囲が好ましく、０．１〜１０ｍｏｌ％が特に好ましい。導電性粒子の使用量は０．０５ｇ／ｍ２〜２０ｇ／ｍ２がよく、０．１ｇ／ｍ２〜１０ｇ／ｍ２が特に好ましい。
【００１２】
前記帯電防止剤としては例えば、アニオン界面活性剤としてアルキル燐酸塩系（例えば、花押石鹸（株）のエレクトロストリッパーＡ、第一工業製薬（株）のエレノンＮｏ１９等が、両性界面活性剤としてベタイン系（例えば、第一工業製薬（株）のアモーゲンＫ、等）が、非イオン界面活性剤としてポリオキシエチレン脂肪酸エステル系（例えば、日本油脂（株）のニツサンノニオンＬ、等）、ポリオキシエチレンアルキルエーテル系（例えば、花王石鹸（株）のエマルゲン１０６、１２０、１４７、４２０、２２０、９０５、９１０、日本油脂（株）のニツサンノニオンＥ、等）が有用である。その他、非イオン界面活性剤としてポリオキシエチレンアルキルフェノールエーテル系、多価アルコール脂肪酸エステル系、ポリオキシエチレンソルビタン脂肪酸エステル系、ポリオキシエチレンアルキルアミン系等のものが用いられる。
【００１３】
本発明に係る帯電防止層には、バインダーとして、ゼラチン、セルロースナイトレート、セルローストリアセテート、セルロースジアセテート、セルロースアセテートブチレート、セルロースアセテートプロピオネート等のようなセルロースエステル、塩化ビニリデン、塩化ビニル、スチレン、アクリロニトリル、酢酸ビニル、アルキル（アルキル基Ｃ１〜Ｃ４）アクリレート、ビニルピロリドン等を含むホモポリマーまたは、共重合体、可溶性ポリエステル、ポリカーボネート、可溶性ポリアミド等を使用することができる。これらのバインダー中への導電性粒子の分散に際しては、チタン系分散剤或いはシラン系分散剤のような分散液を添加してもよい。またバインダー架橋剤等を加えても何らさしつかえはない。チタン系分散剤としては、米国特許４，０６９，１９２号、同４，０８０，３５３号等に記載されているチタネート系カップリング剤、及びプレンアクト（商品名：味の素（株）製）等を挙げることができる。シラン系分散剤としては、例えばビニルトリクロルシラン、ビニルトリエトキシシラン、ビニルトリス（β−メトキシエトキシ）シラン、γ−グリシドキシプロピルトリメトキシシラン、γ−メタクリロキシプロピルトリメトキシシラン等が知られており「シランカップリング剤」として信越化学（株）等から市販されている。バインダー架橋剤としては、例えば、エポキシ系架橋剤、イソシアネート系架橋剤、アジリジン系架橋剤、エポキシ系架橋剤等を挙げることができる。
【００１４】
本発明における好ましい帯電防止層は、導電性微粒子をバインダーに分散させ支持体上に設けることにより、または支持体に下引処理をほどこし、その上に伝導性微粒子を被着させることにより設けることができる。
帯電防止層の膜厚は０．０１〜１μｍ程度である。
帯電防止層を設けることにより、仮支持体を剥離する際に静電気の発生を防ぐことが可能で、静電気による塵埃、ゴミ等の付着をなくすことができる。
また、帯電防止層の上には、耐傷性を良好なものとするために、さらにセルロースエステル（例えばニトロセルロース、セルロースアセテート）塩化ビニル、塩化ビニリデン、ビニルアクリレート等を含むビニル系ポリマーや、有機溶剤可溶性ポリアミド、ポリエステル等のポリマー疎水性重合体層を設けることが好ましい。
【００１５】
さらに、仮支持体（前記の帯電防止層を設けたものを含む）の、保護層に接する面に剥離層を設けることが、積層フィルムをフォトマスクに加熱圧着後、仮支持体を剥離し易くするために好ましい。剥離層としては公知のものがいずれも制限なく適用できる。これらの層としては、例えば、特開平４−２０８９４０号公報に記載の分離層、特開平５−８０５０３号公報および特開平５−１７３３２０号公報に記載のアルカリ可溶な熱可塑性樹脂層、特開平５−７２７２４号公報に記載の酸素に対して僅かな透過性を有する分離層等を、本発明における前記剥離層として利用することができる。
【００１６】
次ぎに、前記のごときフォトマスクおよび積層フィルムを用いる、フォトマスクへの保護層の形成方法について説明する。フォトマスクに保護層を形成するには、パターン形成層を有するフォトマスクと、保護層と仮支持体を有する積層フィルムを、パターン形成層と保護層が接するように重ね合わせる工程、減圧下加熱圧着する工程および仮支持体を剥離する工程を有する。
減圧下加熱圧着する工程においては、通常の真空加圧式ラミネーターを用いることができる。例えば、図示しないが、内部を減圧にすることが可能であり、上蓋部と下部収納部に分離可能なチャンバーからなる真空加圧式ラミネーターであって、該チャンバーの上蓋部の内部には変形可能な弾性体例えばゴムが張られており、下部収納部には熱伝導性のよいプレート、プレートを加熱する手段（電気加熱等）が収納されている真空加圧式ラミネーター（例えば、名機製作所製真空加圧式ラミネーターＭＶＬＰ−５００）を用いることができる。前記真空加圧式ラミネーターにおいて、上蓋部と下部収納部はそれぞれ独立にその内部を減圧することができるようにされている。
プレートの上にフォトマスクをパターン形成層が上になるように置き、その上に、積層フィルムの保護層面がパターン形成層に向き合うようにフォトマスクと積層フィルムを重ねる。次いで、上蓋部と下部収納部の両方の内部を真空引き装置により減圧する。チャンバー内部の真空度は０．０１〜１０００Ｐａ、好ましくは０．１〜１０Ｐａ程度である。その後、上蓋部の内部を大気圧に戻すと、上蓋部の弾性体が変形し積層フィルムとフォトマスクを圧着する。その後プレートを加熱する。加熱温度は保護層が塑性変形する程度の温度が必要である。加熱圧着工程の時間は保護層を構成する材料にもよるが、一般的に、数分から３０分程度である。次いで常圧に戻し、仮支持体を剥離すると、フォトマスクのパターン形成層の上に保護層が形成される。
【００１７】
前記の加熱圧着の工程において、積層フィルムの仮支持体の上に平坦性および平滑性の高い剛体を積層した状態で加熱加圧すると、さらにその表面の平坦性が良好で凹凸のない保護層をパターン形成層の上に形成することができる。剛体としてはガラス、ステンレス、銅、アルミニウム等の金属板（厚み０．１〜１０ｍｍ程度）からなり、その表面を鏡面加工などして平坦性および平滑性を良好にしたものなどが用いられる。
【００１８】
【実施例】
以下に実施例を示し本発明をさらに具体的に説明するが、本発明はこれらの実施例により限定されるものではない。
実施例１
ｉ）帯電防止層付きＰＥＴ（ポリエチレンテレフタレートフィルム）フィルムの作製
塩化第二錫水和物６５質量部と三塩化アンチモン１．５質量部をエタノール１０００質量部に溶解して均一溶液を得た。この溶液に１Ｎの水酸化ナトリウム水溶液を前記溶液のｐＨが３になるまで滴下してコロイド状酸化第二錫と酸化アンチモンの共沈澱を５０゜Ｃに２４時間放置し赤褐色のコロイド状沈澱を得た。この沈澱を遠心分離により分離した。過剰なイオンを除くため沈澱に水を加え遠心分離によって水洗した。この操作を３回繰り返し過剰イオンを除去した。この沈澱１００質量部を水１，０００質量部に混合し、６５０℃に加熱した焼成炉中へ噴霧し平均粒子径＝０．１５μｍの青味がかった導電性微粒子を得た。上記導電性微粒子を下記処方で、ペイントシェーカー（（株）東洋精材製作所製）で５時間分散した。
【００１９】
上記導電性微粒子　　　　　　　　　　　　　　　　　　　　　　　　　　　　　　　　　　　　　　　　２００質量部
サランＦ−３１０（塩化ビニリデン系共重合体、旭ダウ（株）製商品名）
１０質量部
メチルエチルケトン　　　　　　　　　　　　　　　　　　　　　　　　　　　　　　　　　　　　　　１５０質量部
この分散液を用い次の処方の塗布液を調製し、厚みが１００μｍのポリエチレンテレフタレートフィルムに乾燥塗布量が１．３ｇ／ｍ２になるように塗布し、１３０℃で２分間乾燥した。
上記分散液　　　　　　　　　　　　　　　　　　　　　　　　　　　　　　　　　　　　　　　　　　　　　　　　１５質量部
サランＦ−３１０　　　　　　　　　　　　　　　　　　　　　　　　　　　　　　　　　　　　　　　　　　　　３質量部
メチルエチルケトン　　　　　　　　　　　　　　　　　　　　　　　　　　　　　　　　　　　　　　１００質量部
シクロヘキサノン　　　　　　　　　　　　　　　　　　　　　　　　　　　　　　　　　　　　　　　　　　２０質量部
ｍ−クレゾール　　　　　　　　　　　　　　　　　　　　　　　　　　　　　　　　　　　　　　　　　　　　　　５質量部
【００２０】
更にこの層の上に次の処方の液を乾燥塗布量が０．２ｇ／ｍ２になるように塗布し、１３０℃で１分間乾燥した。
セルローズトリアセテート　　　　　　　　　　　　　　　　　　　　　　　　　　　　　　　　　　　　１質量部
メチレンジクロリド　　　　　　　　　　　　　　　　　　　　　　　　　　　　　　　　　　　　　　　　６０質量部
エチレンジクロリド　　　　　　　　　　　　　　　　　　　　　　　　　　　　　　　　　　　　　　　　４０質量部
エルカ酸アミド　　　　　　　　　　　　　　　　　　　　　　　　　　　　　　　　　　　　　　　　０．０１質量部
この試料（ａ）の表面電気抵抗値を絶縁抵抗測定器（川口電極社製ＶＥ−３０型）で測定したところ２５℃、２５％ＲＨで７×１０８Ωであった。
【００２１】
ｉｉ）積層フィルムの作製
前記帯電防止層付きＰＥＴフィルムの帯電防止層と反対面に、下記剥離層処方を１．４μｍ厚に塗布した後、下記保護層処方を４μｍ厚に塗布し、保護フィルムを得た。
＜剥離層処方＞
ポリビニルアルコール（クラレ（株）製ＰＶＡ２０５、鹸化率＝８０％）
１８質量部
ポリビニルピロリドン（ＧＡＦコーポレーション社製ＰＶＰ、Ｋ−９０
２質量部
イオン交換水　　　　　　　　　　　　　　　　　　　　　　　　　　　　　　　　　　　　１９５．２質量部
メタノール　　　　　　　　　　　　　　　　　　　　　　　　　　　　　　　　　　　　　　１５８．２質量部
【００２２】
＜保護層処方＞
アリルメタクリレート／メチルメタクリル酸共重合体（共重合組成比（モル比）＝８０／２０、重量平均分子量＝３２０００
９．５０質量部
ジペンタエリスリトールヘキサアクリレート　　　　　　　　　８．０４質量部
２−（４−ブトキシスチリル）−５−トリクロロメチル−１，３，４−オキサジアゾール
０．８０質量部
ハイドロキノンモノメチルエーテル　　　　　　　　　　　　　　　　０．００４質量部
Ｆ１７６ＰＦ（大日本インキ社製フッ素系界面活性剤３０質量％）
０．０１５質量部
ＰＥＧＭＥＡ　　　　　　　　　　　　　　　　　　　　　　　　　　　　　　　　　　　　２８．９４質量部
シクロヘキサノン　　　　　　　　　　　　　　　　　　　　　　　　　　　　　　　　　６．６０質量部
メチルエチルケトン　　　　　　　　　　　　　　　　　　　　　　　　　　　　　　３７．９５質量部
【００２３】
ｉｉｉ）フォトマスク上への保護フィルムの加熱圧着
前述のごとき構成を有する名機製作所製真空加圧式ラミネーターＭＶＬＰ−５００のプレート上にパターンを形成した５インチサイズの乾板、その上に前記保護フィルムの保護層面を下にして積層し、更に保護フィルムの仮支持体の上に５ｍｍ厚のステンレス板を載せ、上蓋部と下部収納部の両方の内部を５Ｐａまで減圧した。プレートを９０℃に加熱し、上蓋部を大気圧に戻し加圧した。２分後、常圧に戻した。超高圧水銀灯で２０ｍＪ／ｃｍ２の露光を行い、仮支持体を剥離して保護層付き乾板を作成した。更に１８０℃１５分加熱処理を行い、保護層の硬膜を進めた。
ここで使用した乾板は黒部と白部の段差が約１．１μｍあったが、気泡混入は認められず、保護層表面の凹凸は０．２μｍ以下と良好であった。
また、クリーンワイパーの乾拭きでも保護層表面に傷は付かず、溶剤（エタノール）での拭き取りテストを行ったがやはり傷は入らず、保護層として十分に使用出来ることが判明した。
【００２４】
比較例１
実施例１の真空加圧式ラミネーターの代わりに室町化学製ロールラミネーターＭＤＬ６０１を用いて、５インチ乾板上に前記保護フィルムの保護層側を向かい合わせラミネート、超高圧水銀灯で２０ｍＪ／ｃｍ２の露光を行い、仮支持体を剥離して保護層付き乾板を作製した。更に１８０℃１５分加熱処理を行い、保護層の硬膜を進めた。
ここで使用した乾板は黒部と白部の段差が約１．０μｍあったが、保護層表面の凹凸は０．４〜０．９μｍと大きく、また気泡が７ヶ／５インチ観察された。乾拭き、あるいは溶剤での拭き取りテストでは実施例１と同様問題なかったものの、前述の通り気泡の存在、保護層表面の凹凸が大きいことからフォトマスクとしては使用不可である。
【００２５】
【発明の効果】
本発明では、保護層を仮支持体を用いてパターン形成層に積層し、その際減圧下加熱圧着するので、密着性よく保護層をパターン形成層に形成することができ、保護層とパターン形成層の間に気泡の混入が完全に防止される。また、フォトマスクのパターン形成層がμｍオーダーの厚みをもっている場合でも、保護層表面の段差（凹凸）を±０．３μｍの範囲内に押えることができる。したがって、本発明の方法によると、保護層の表面にゴミが溜まりにくく、あるいは付着したゴミを拭き取り易いという効果が得られる。さらに、本発明の保護層形成方法では、保護層を後で剥離する仮支持体に設けた積層フィルムを用いて形成するので、透明支持体に粘着層を設けた前記公知の保護フィルムに比較して、保護層を薄く形成することが可能となる。